下地材として水硬性セメント20~50質量、無機質混和剤30~60質量、繊維原料石綿を除く4~10質量、けい酸質原料10~40質量よりなり、見掛け密度が1.2~1.8g/cm3、厚さ5mm以上の無機質板を用い、下地材の裏面に防水シーラーを塗布後、下地材を下地組の胴縁材に、下地材どうしの接合部を突きつけ状態として留め付け、下地材の接合部のタイル施工面に、施工するタイルの幅より広い幅を有しかつ伸縮性を有するジョイントテープを接合部を跨いで布設した後、下地材表面及びジョイントテープ表面に弾性接着剤を塗布し、その後タイルを張り付けることを特徴とするタイルの施工方法。ジョイントテープがブチルゴムジョイントテープである、請求項1記載のタイルの施工方法。リーマ付きねじを用いて下地材を下地組の胴縁材に留め付ける、請求項1記載のタイルの施工方法。しかしながら、図2に示すようなタイルの施工方法においては、下地材の目地部を跨ぐようにガラス繊維テープが設置されているが、その幅が目地部を跨いで張り付けられるタイルの幅よりも狭いために、タイルのひび割れや亀裂を充分に防止することができず、更に、躯体と下地材の間に防水シートを布設したり、下地材の不陸調整用のタイル用弾性接着剤を塗布するため、養生期間を含めて作業効率が悪い等の問題点があった。従って、本発明の目的は、下地材どうしの接合部である目地部にひび割れや亀裂を生ずることなく、目地部に跨ってタイルを施工しても、タイルにひび割れや亀裂を生ずることがないタイルの施工方法を提供することにある。即ち、本発明のタイルの施工方法は、下地材として水硬性セメント20~50質量、無機質混和剤30~60質量、繊維原料石綿を除く4~10質量、けい酸質原料10~40質量よりなり、見掛け密度が1.2~1.8g/cm3、厚さ5mm以上の無機質板を用い、下地材の裏面に防水シーラーを塗布後、下地材を下地組の胴縁材に、下地材どうしの接合部を突きつけ状態として留め付け、下地材の接合部のタイル施工面に、施工するタイルの幅より広い幅を有しかつ伸縮性を有するジョイントテープを接合部を跨いで布設した後、下地材表面及びジョイントテープ表面に弾性接着剤を塗布し、その後タイルを張り付けることを特徴とする。また、本発明のタイルの施工方法は、ジョイントテープがブチルゴムジョイントテープであることを特徴とする。更に、本発明のタイルの施工方法は、リーマ付きねじを用いて下地材を下地組の胴縁材に留め付けることを特徴とする。本発明によれば、良好な表面平滑性を有する下地材を使用することで、ベースコート等による不陸調整が不要となり、タイルを効率良く施工することができると共に、本発明によって施工されたタイルは、下地材どうしの接合部である目地部に跨って施工されていても亀裂等を生じることがなく、頑強なタイル壁を形成することができる。以下、本発明のタイルの施工方法を詳述する。本発明のタイルの施工方法において、下地材として用いられる無機質板は、水硬性セメント20~50質量、無機質混和剤30~60質量、繊維系原料石綿を除く4~10質量、けい酸質原料10~40質量よりなり、見掛け密度が1.2~1.8g/cm3、厚さ5mm以上のものである。ここで、水硬性セメントとしては例えばポルトランドセメント等を用いることができ、その含有量は20~50質量、好ましくは25~45質量の範囲内である。なお、水硬性セメントの含有量が20質量未満では、得られる無機質板の強度が低下するために好ましくなく、また、50質量を超えると、得られる無機質板が硬くなり、切断時に割れや欠けが発生するなどの加工性の悪化、現場でネジによる留め付け性が悪くなるなどの施工性の悪化、無機質板の伸縮等による目地部の開きが大きくなるなどの寸法安定性の悪化などを招くために好ましくない。また、無機質混和剤としては例えば炭酸カルシウム、ワラストナイト、マイカ、石膏等からなる群から選択される1種または2種以上を用いることができ、その含有量は30~60質量、好ましくは40~50質量の範囲内である。なお、無機質混和剤の含有量が30質量未満では、得られる無機質板が硬くなり、加工性、施工性、寸法安定性が悪化するために好ましくなく、また、60質量を超えると、水硬性セメントとけい酸質原料との水和反応により得られるマトリックス量が不足することにより強度が低下するために好ましくない。更に、繊維原料としては例えば木質パルプ及び/または綿パルプ等を用いることができ、その含有量は4~10質量、好ましくは6~8質量の範囲内である。なお、繊維原料の含有量が4質量未満では、得られる無機質板の強度、靭性が低下するために好ましくなく、また、10質量を超えると、得られる無機質板の平滑性、寸法安定性、耐火性不燃性が悪化するために好ましくない。また、けい酸質原料としては例えば珪石、石粉等を用いることができ、その含有量は10~40質量、好ましくは15~35質量の範囲内である。なお、けい酸質原料の含有量が10質量未満並びに40質量を超えると、得られる無機質板の強度が低下するために好ましくない。更に、上記無機質板は、見掛け密度が1.2~1.8g/cm3、好ましくは1.4~1.7g/cm3の範囲内にある。ここで、見掛け密度が1.2g/cm3未満であると、無機質板の強度が低下するために好ましくなく、また、1.8g/cm3を超えると、無機質板が重くなり、施工性が悪化するために好ましくない。また、上記無機質板の厚さは、5~15mm、好ましくは6~12mmの範囲内である。ここで、下地材の厚さが5mm未満であると、無機質板が充分な強度を保持できないために好ましくなく、また、12mmを超えると、無機質板が重くなり、施工性が悪化し、コストが増加するために好ましくない。本発明において、下地材として用いられる無機質板は、軟質で、良好な表面平滑性を有するものであり、以後の工程において、ベースコートを塗布するような不陸調整を行なうことなく、タイルを施工することができる。上記無機質板は、上述のような組成となるように調整した原料を湿式にて混合、成形し、オートクレーブにて140~190°C、好ましくは160~190°Cの温度で4~15時間にわたり水蒸気養生することにより得ることができる。ここで、水蒸気養生の温度が140°C未満または190°Cを超えると、無機質板の強度が低下するために好ましくない。また、水蒸気養生の時間が4時間未満であると、水硬性セメントとけい酸質原料との水和反応が充分に進行せず、無機質板の強度が低下するため好ましくない。水蒸気養生の時間が15時間を上回っても無機質板の強度等の物性には特に悪影響はないが、エネルギーを無駄に消費するにすぎない。なお、成形方法としては例えば丸網抄造、長網抄造、フローオン式抄造のような抄造法、モールドプレス法、押出法等を用いることができるが、繊維原料の二次元配向を良好なものとし、それによって高強度の無機質板を得ることができ、薄物を効率良く成形できる抄造法を用い、15~30N/mm2以上、好ましくは20~30N/mm2以上で加圧脱水成形することが好適である。ここで、加圧脱水成形が15N/mm2未満であると、無機質板の強度並びに平滑性が低下するために好ましくなく、また、30N/mm2を超えると、所望とする見掛け密度を有する無機質板を得ることができないために好ましくない。上述のような特性を有する無機質板からなる下地材の裏面に、防水シーラーを塗布する。防水シーラーとしては例えばアクリルウレタン樹脂系、ウレタン樹脂系及びエポキシ樹脂系等のものを使用することができ、特に、アクリルウレタン樹脂系防水シーラーが好ましい。下地材の裏面に防水シーラーを塗布することにより、下地材裏面を隠蔽して吸水あるいは乾燥による下地材の変形を抑制し、タイル施工後の寸法安定性を向上させることができる。ここで、防水シーラーの塗布量は100~600g/m2、好ましくは200~500g/m2であり、塗布量が100g/m2未満になると、隠蔽効果が発現しないために好ましくなく、また、600g/m2を超えると、塗膜層の表面密着性や、下地材の不燃性能に影響を及ぼすことがあるために好ましくない。防水シーラーを塗布した下地材を、裏面が下地組側として下地組の胴縁材に、下地材どうし目地部接合部を突きつけ隙間がない状態で留め付ける。なお、鉄骨枠組として厚さ1.6mm以上の鋼材を用いることが好ましい。鋼材の厚さが1.6mm未満となると、躯体の変形を招くことがあるために好ましくない。下地材の胴縁材への留め付けは、ねじを用いることができ、特に、リーマ付きねじを用いることが好ましい。リーマによりねじ径より大きな下穴を開けることで、下地材の寸法変化や外力作用に伴う変形によって生じる留め付け部の応力集中を緩和することができ、また、留め付け時には、下地材の持ち上がりを防止することができる。ちなみに、下穴を開けてからねじを打ち込む方法もあるが、施工者への負担が憂慮されるために、リーマ付きねじによる留め付け方法が好ましい。上述のようにして胴縁材へ留め付けた下地材どうしの接合部目地部には、張り付けるタイルの幅より広い幅を有するジョイントテープを接合部を跨るように布設する。目地部を跨るようにジョイントテープを布設することにより、下地材の寸法変化や外力作用に伴う変形に対する追従性を持たせることができ、目地部でのタイルの割れを防止することができる。ジョイントテープとしてはブチルゴム製、SBR製、シリコンゴム製、クロロプレンゴム製ジョイントテープのような伸縮性を有するテープを使用することができ、特に、耐久性、耐候性に優れていることから、ブチルゴムジョイントテープが好ましい。ジョイントテープの厚さは特に限定されるものではないが、0.5mmを超えると、最終的なタイル仕上げにおいて不陸が生じてしまい好ましくない。また、ジョイントテープの幅は、目地部を跨ぐタイルが全てジョイントテープ上に載るように、タイルの幅よりも広い幅のものを使用することが肝要である。なお、ガラスクロス製テープ等の伸縮性を有さないテープは、最終的なタイル仕上げを行った後、タイルが下地材から剥がれやすい等の問題があるので、本発明に使用するジョイントテープとしては好ましくない。次に、下地材全面にわたり弾性接着剤を塗布する。弾性接着剤としては、JISA5557に規定される外装タイル張り用有機系接着剤を用いることが好ましい。この接着剤は弾力性を有しており、下地材の寸法変化や外力作用に伴う変形に対する追従性を有し、タイルの割れを防止することができる。外装タイル張り用有機系接着剤としては、変性シリコーン樹脂系接着剤、ウレタン樹脂系接着剤などを用いることができ、特に、耐候性に優れることから変性シリコーン系接着剤が好ましい。外装タイル張り用有機系接着剤の塗布量は、接着剤ごとの規定の塗布量を基本とし、安全性を考慮して規定量以上の量を塗布するのは特に制限されるものではないが、材料コストと接着性、最終的な不陸の微調整を考慮すると、1.5kg/m2以上の量で使用することが好ましい。なお、エポキシ系接着剤等の弾力性を有さない接着剤は、目地部に接着したタイルに割れ等を生じやすいので、本発明に使用する接着剤としては好ましくない。弾性接着剤を塗布後、タイルを張り付ける。タイルは特に限定されるものではないが、初期の接着性及びデザイン性を考慮して一般的に使用される二丁掛サイズ幅60mm×長さ227mm×厚さ8mm以下のサイズのタイルを使用することが好ましい。以下、実施例により本発明のタイルの施工方法を更に具体的に説明する。実施例無機質板の作製:普通ポルトランドセメント35質量、粉末珪石ブレーン4000cm2/g相当25質量、セルロースパルプ7質量、ワラストナイト10質量、炭酸カルシウム粉末23質量からなる配合物を丸網式抄造法にて湿式成形して生板を得、圧力24.5N/mm2で加圧脱水成形した後、180°Cで10時間オートクレーブ養生することにより厚さ8mm、見掛け密度1.6g/cm3、曲げ強度28MPaの無機質板を得た。この無機質板を下地材とし、下地材の裏面側にアクリルウレタン樹脂系防水シーラーを400g/m2の割合で塗布して乾燥、硬化した。この下地材を使用して図1に示す構成にてタイルを施工した。即ち、リップ型鋼C-75×45×15×厚さ2.3mmよりなる躯体1に、下地材2の裏面側が躯体1側となるようにリーマ付きねじφ4×25mm3を用いて留め付けた。なお、下地材2どうしの接合部は突きつけとした。次に、下地材2どうしの接合部、即ち、目地部4を跨ぐように、幅235mm、厚さ0.5mmのブチルゴムジョイントテープ[株INAX製、ジョイントテープFATAPE-235]5を布設した。次に、下地材2表面及びブチルゴムジョイントシート5表面に、弾性接着剤外装タイル張り用有機系接着剤6として、変性シリコーン樹脂系弾性接着剤[株タイルメント製、フレックススーパー]を塗布量1.5kg/m2で塗布した。得られた弾性接着剤6の表面にタイル[外装用陶器質タイル二丁掛けタイプ=幅60mm×長さ227mm×厚さ8mm:株INAX製、はるかべくんサニーロII]7を図1に示すように千鳥状に張り付けた。得られたタイル施工面は、施工4ヶ月経過後もタイルの割れや剥落等の欠陥は発生せず、良好な状態を維持していた。比較例1無機質板の作製:普通ポルトランドセメント65質量、セルロースパルプ8質量、ワラストナイト10質量、炭酸カルシウム粉末17質量からなる配合物を丸網式抄造法にて湿式成形して生板を得、圧力24.5N/mm2で加圧脱水成形した後、常温で2週間養生することにより厚さ8mm、見掛け密度1.7g/cm3、曲げ強度32MPaの無機質板を得た。この無機質板の裏面に防水シーラーによる処理を施さずに下地材として使用し、実施例と同一の材料および施工方法によりタイルを下地材に張り付けた。施工4ヶ月経過後において、得られたタイル施工面には反りが確認され、突きつけ目地部に接着したタイルには一部割れが確認された。比較例2ジョイントテープとしてガラスクロス製テープ[富士川建材工業株製、商品名アリスグラスファイバーネット]を用いたこと以外は実施例と同一の材料及び施工方法によりタイルを下地材に張り付けた。施工4ヶ月経過後において、突きつけ目地部に接着したタイルには、一部下地材と接着部との剥がれが確認された。比較例3幅が100mmのジョイントテープを用いたこと以外は実施例と同一の材料及び施工方法によりタイルを下地材に張り付けた。施工4ヶ月経過後において、ジョイントテープを跨いでタイルが張り付けられた突きつけ目地部では、一部タイルの割れが確認された。比較例4接着剤としてエポキシ系接着剤[コニシ株製、商品名EK360]を用いたこと以外は実施例と同一の材料及び施工方法によりタイルを下地材に張り付けた。施工4ヶ月経過後において、得られたタイル施工面には反りが確認され、突きつけ目地部に接着したタイルには一部割れが確認された。